(57)【要約】【課題】低温低湿から高温高湿に至る全ての環境において、高品位な画像特性を有し、安定した電位特性を有する電子写真感光体を提供する。【解決手段】特定のジアミン構造を有する共重合ポリアミド樹脂と金属酸化物（酸化チタン、アルミナ）からなる中間層および特定範囲の表面粗度を有するアルミニウム合金からなる支持体を組み合せることによって、上記目的が達成出来る。【選択図】　　　　なし【特許請求の範囲】
【請求項１】
アルミニウム及びアルミニウム合金からなる導電性支持体上に中間層及び感光層を有する電子写真感光体において、該中間層が下記一般式（１）のジアミン構造を有する共重合ポリアミド樹脂及び金属酸化物粒子からなり、且つ、該導電性支持体の中心線粗さ（Ｒａ）が０．１〜０．３μｍ、最大粗さ（Ｒｍａｘ）が０．５〜３．０μｍの範囲であることを特徴とする。
【外１】
2004070143.tif 000006
（式中、Ｒ１及びＲ２は、水素原子、アルキル基、アルコキシ基、アリール基を表す。）
【請求項２】
アルミニウム及びアルミニウム合金からなる導電性支持体を切削加工、ホーニング加工、センタレス加工より選ばれた方法により該支持体表面を粗面化することを特徴とする請求項１記載の電子写真感光体。
【請求項３】
金属酸化物粒子が酸化チタン粒子またはアルミナ粒子であることを特徴とする請求項１記載の電子写真感光体。
【請求項４】
酸化チタン粒子の一次粒子径が０．１μｍ以下であることを特徴とする請求項１及び請求項３記載の電子写真感光体。
【請求項５】
中間層の膜厚が０．１〜５μｍであることを特徴とする請求項１乃至請求項３記載の電子写真感光体。
【請求項６】
帯電部材を表面に接触させて帯電する請求項１乃至請求項５に記載の電子写真感光体。
【請求項７】
請求項１乃至請求項６記載の電子写真感光体、及び帯電手段、現像手段及びクリーニング手段からなる群より選ばれる少なくとも一つの手段を一体に支持し、電子写真装置に着脱自在であることを特徴とする電子写真プロセスカートリッジ。
【請求項８】
請求項１乃至請求項６記載の電子写真感光体、及び帯電手段、現像手段及び転写手段を有することを特徴とする電子写真装置。
【発明の詳細な説明】
【０００１】
【発明の属する技術分野】
本発明は、電子写真感光体、該電子写真感光体を有するプロセスカートリッジ及び電子写真装置に関する。
【０００２】
【従来の技術】
従来、複写機やレーザービームプリンター等の電子写真装置の帯電手段としては、コロナ放電手段及び感光層表面に直接接触するローラーやブラシ等を用いた帯電手段が用いられている。コロナ放電手段は、気中放電を利用するためオゾンが発生すること、高圧電源を用いる必要があるために電源コストが高くなること、また、コロナ生成物によるワイヤの汚れに対するメンテナンスに手間がかかる等、種々の問題を抱えている。このような欠点を改良するために、例えば特開平７−１１４２４９号公報や特開平７−９８５３４号公報等でローラーやブラシ等の帯電部材を直接感光層表面に接触し、前記帯電部材に電圧を印加することにより感光体を帯電する接触帯電手段が提案されている。
【０００３】
一方、電子写真感光体は、基本的には帯電及び露光により潜像を形成する感光層と、その感光層を設ける導電性支持体から構成され、あるいは必要に応じて中間層を設けても良い。
【０００４】
電子写真感光体は、適用される電子写真プロセスに応じた感度、電気特性及び光学特性を備えていることが要求され、また、低温低湿から高温高湿のいずれの環境においても、その特性が十分に発揮されるような環境安定性を有していることが要求される。
【０００５】
画像欠陥の代表的なものとしては、画像スジ、白地部分の黒点、黒字部分の白点、白地部分の地カブリが挙げられ、更には、デジタル複写機やレーザービームプリンター等の単一波長を有する光源を使用して露光を行う場合には、支持体の表面形状や感光体の膜厚ムラ等の要因によって発生する干渉縞やモワレが挙げられる。
【０００６】
従って、感光体を作製する場合、これらの画像欠陥が発生しないようにあらかじめ何らかの対策を施しておく必要がある。
【０００７】
画像欠陥の発生に大きな影響を与える要因として、支持体表面上の異物、アルミニウム合金に含まれる銅やマンガン等の異種金属及び支持体表面のバリ、突起や穴等の支持体加工時に発生する欠陥が挙げられる。
【０００８】
中間層は必要に応じて用いられるが、電子写真感光体に電圧を印加したとき支持体から電荷注入が起こらないように電気的ブロッキング機能が要求される。これは支持体から電荷注入があると、帯電能の低下、画像コントラストの低下や反転現像方式の場合は白地に黒点や地カブリの原因になり、画質を著しく低下させる。
【０００９】
一方、中間層の電気的抵抗が高すぎると感光層で発生した電荷が支持体に抜けきらず内部に滞留し、結果として残留電位の上昇や繰り返し使用による電位変動の原因になる。従って、電気的ブロッキング機能以外にも中間層の電気的抵抗値はある程度小さい必要がある。
【００１０】
更に、前記ブロッキング機能や電気的抵抗特性が低温低湿から高温高湿のいずれの環境下においても大きく変化してはならない。
【００１１】
【発明が解決しようとする課題】
ブロッキング機能及び適度な範囲の電気的抵抗特性を有する中間層として、例えば、有機高分子からなる中間層としては特開昭４６−４７３４４号公報や特開昭５２−１００２４０号公報、また、金属酸化物や金属窒化物を有機高分子中に分散した中間層としては特開昭５４−１５１８４３号公報や特開平１−１１８８４８号公報が提案されている。
【００１２】
しかしながら、これまで知られている前記有機高分子からなる中間層や金属酸化物を有機高分子中に分散した中間層はいずれも十分な電位特性や画質が得られていないのが現状である。
【００１３】
従って、この発明の目的は、低温低湿から高温高湿のいずれの環境下においても、画像スジ、白地部分の黒点、黒字部分の白点、白地部分の地カブリ、更には、レーザービーム等の単一波長を有する光源を使用して露光を行う場合の干渉縞等の画像欠陥を発生せず、また同時に、電位変動の少ない良好な電子写真感光体、前記電子写真感光体を有するプロセスカートリッジ及び電子写真装置を提供することである。
【００１４】
【課題を解決するための手段】
上記問題を解決するための検討を行った結果、感光層と導電性支持体の間に中間層を設け、前記中間層が特定の構造を有する共重合ポリアミド樹脂及び金属酸化物粒子から構成され、且つ、前記導電性支持体が特定の範囲の表面粗さを有する場合、電位変動の少なく、画像欠陥のない良好な電子写真感光体を提供することができることを見い出し、特に、接触帯電方式の帯電手段を用いた場合、その効果が極めて有効であることを見い出した。
【００１５】
即ち、本発明は、電子写真感光体が下記一般式（１）の構造を有するジアミン成分から構成される共重合ポリアミド樹脂及び金属酸化物粒子を含む中間層を有し、且つ、導電性支持体の中心線粗さＲａが０．１〜０．３μｍ、最大粗さＲｍａｘが０．５〜３．０μｍの範囲であることを特徴とする。
【００１６】
本発明に用いる共重合ポリアミド樹脂は、下記一般式（１）のジアミン構造を有する。
【外２】
2004070143.tif 000002
【００１７】
一般式（１）中、Ｒ１及びＲ２は、水素原子、アルキル基、アリール基、アルコキシ基が好ましく、アルキル基としては、メチル基、エチル基、プロピル基、ブチル基等が挙げられ、アリール基としては、フェニル共重合、ナフチル基等が挙げられる。
【００１８】
一般式（１）のジアミン成分と、例えば、γ−カプロラクタム、ε−カプロラクタム、ラウリルカプロラクタム等のラクタム類、１，４−ブタンジカルボン酸、１，１２−ドデカンジカルボン酸、１，２０−アイコサンジカルボン酸等のジカルボン酸類、１，４−ブタンジアミン、１，６−ヘキサメチレンジアミン、１，８−オクタメチレンジアミン、１，１２−ドデカンジアミン等のジアミン類、ピペラジン等を組み合わせて、共重合化させて共重合ポリアミド樹脂を製造する。
【００１９】
前記共重合ポリアミド樹脂の製造方法は、常法のポリアミド樹脂の重縮合法が適用され、溶融重合法、溶液重合法、界面重合法等が用いられる。
【００２０】
また、前記共重合ポリアミド樹脂の製造において、反応制御剤として、酢酸、安息香酸等の一塩基酸またはヘキシルアミン、アニリン等の一酸塩基が用いられる場合がある。
【００２１】
また、ヒンダードフェノール類等の酸化防止剤や熱安定剤等が用いられる場合もある。
【００２２】
前記各成分の比率は、特に限定されることはないが、一般式（１）のジアミン成分が５〜４０ｍｏｌ％の範囲、好ましくは５〜３０ｍｏｌ％の範囲である。
【００２３】
本発明の共重合ポリアミド樹脂は、数平均分子量が１０，０００〜５０，０００であり、好ましくは１５，０００〜３５，０００である。
【００２４】
本発明に用いる金属酸化物粒子としては、酸化チタン粒子またはアルミナ粒子である。
【００２５】
酸化チタン粒子は、ルチル型、アナターゼ型のいずれの結晶型を用いてもよく、また、アモルファスでもよい。
【００２６】
アルミナ粒子は、α型、γ型、θ型等のいずれの結晶型を用いてもよい。
【００２７】
分散性の改良や安定化の目的で前記金属酸化物の表面をアルミナ、シリカ等の無機化合物、シランカップリング剤、チタンカップリング剤等の有機金属化合物で表面処理を施しても良い。
【００２８】
前記酸化チタンの一次粒子径は、好ましくは０．１μｍ以下である。
【００２９】
本発明のジアミン成分から構成される共重合ポリアミド樹脂に対する酸化物粒子の含有率は、任意に用いられるが、１０重量％〜２００重量％の範囲で、好ましくは５０重量％〜１００重量％である。
【００３０】
本発明の中間層の膜厚は、０．１μｍ〜５μｍ、好ましくは０．５μｍ〜３μｍである。
【００３１】
本発明に用いられる導電性支持体の表面粗さは、中心線粗さ（Ｒａ）が０．１〜０．３μｍ、最大粗さ（Ｒｍａｘ）が０．５〜３．０μｍの範囲が好ましい。中心線粗さ（Ｒａ）が０．１μｍ以下及び最大粗さ（Ｒｍａｘ）が０．５μｍ以下の場合、前記支持体表面が比較的平滑なために、例えば、光源として半導体レーザーを用いる場合に前記支持体表面上で干渉作用を起こし、ハーフトーン画像において干渉縞画像が発生する。また、中心線粗さ（Ｒａ）が０．３μｍ以上及び最大粗さ（Ｒｍａｘ）が３．０μｍ以上の場合、前記支持体表面の凹凸が大きくなり、ハーフトーン画像において画像のガサツキが生じたり、また、前記中間層を所望の膜厚で被覆できなくなり、結果として反転現像系の場合、白地画像に黒点やカブリが発生する。
【００３２】
本発明に用いられる導電性支持体は、アルミニウム及びアルミニウム合金を必要に応じて切削加工、湿式または乾式ホーニング加工、センタレス加工より選ばれた方法により前記支持体表面を粗面化する。
【００３３】
本発明における切削加工は、加工に用いるダイヤモンドバイトは単数個でもよく複数個配列したものでもよく、Ｒは任意に選択できる。
【００３４】
本発明におけるホーニング加工は、分散メディアを水などの液体媒体に分散させた湿式ホーニング方式や水などの液体媒体を用いずに直接分散メディアを吹き付ける乾式ホーニング方式のどちらを採用してもよく、また、前記分散メディアとしては、アルミナ、ガラス、ステンレス等が用いられる。
【００３５】
本発明におけるセンタレス加工は、支持体端部から徐々に研磨されるスルーフィード方式、または支持体全体が一度に研磨されるインフィールド方式のどちらを採用してもよく、また、砥石のメッシュとしては、粗さの均一性を維持するために４００メッシュ以上が好ましい。
【００３６】
本発明の電子写真感光体の感光層の構成は、電荷発生物質と電荷輸送物質双方を含有している単一層型、或いは電荷輸送物質を含有する電荷輸送層と電荷発生物質を含有する電荷発生層に機能分離された積層型のいずれでもよい。積層型の感光層の構成の例としては、導電性支持体上に電荷発生層、電荷輸送層の順に積層したものと、導電性支持体、電荷輸送層及び電荷発生層の順に積層したものが挙げられる。
【００３７】
電荷発生層は、モノアゾ顔料、ジスアゾ顔料及びトリスアゾ顔料などのアゾ系顔料；キノン系顔料；キノシアニン系顔料；ペリレン系顔料；インジゴ及びチオインジゴなどのインジゴ系顔料；アズレニウム塩顔料；及びフタロシアニン系顔料などの電荷発生物質を、ポリビニルブチラール、ポリビニルベンザール、ポリアリレート、ポリカーボネート、ポリエステル、ポリスチレン、ポリ酢酸ビニル、アクリル樹脂、ポリウレタン、ポリビニルピロリドン、エチルセルロース及び酢酸酪酸セルロースなどの結着樹脂に分散し、この分散液を塗布し、乾燥することによって形成される。電荷発生層の膜厚は５μｍ以下であることが好ましく、特には０．０５〜２μｍであることが好ましい。
【００３８】
電荷輸送層は、主鎖または側鎖にビフェニレン、アントラセン、ピレン及びフェナントレンなどの構造を有する多環芳香族化合物、インドール、カルバゾール、オキサジアゾール及びピラゾリンなどの含窒素環式化合物、ヒドラゾン化合物、トリアリールアミン化合物、及びスチリルアミン化合物などの電荷輸送物質を、成膜性を有する樹脂に溶解した塗工液を塗布し、乾燥することによって形成される。成膜性を有する樹脂としてはポリエステル、ポリカーボネート、アクリル樹脂、ポリアリレート、アクリロニトリル−スチレンコポリマー、ポリメタクリル酸エステル、ポリスチレン、ポリ−Ｎ−ビニルカルバゾール及びポリビニルアントラセンなどが挙げられる。電荷輸送層の膜厚は５〜４０μｍであることが好ましく、特には１０〜３０μｍであることが好ましい。
【００３９】
前記各種の層は、適当な溶剤を用い、浸積コーティング法、スプレーコーティング法、ビームコーティング法、スピンナーコーティング法、ローラーコーティング法、マイヤーバーコーティング法及びブレードコーティング法などのコーティング法により塗布した後、乾燥することによって形成することができる。
【００４０】
本発明に用いられる帯電部材は、ローラー形状、ブラシ形状、ベルト形状及びブレード形状等、いずれの形状でも使用できるが、特にローラー形状で用いられることが好ましい。
【００４１】
接触帯電方式においては、帯電部材と感光体表面との均一な当接状態を確保するために、帯電部材に適度な弾性が必要である。そのため、帯電部材は、電圧を印加するステンレス等の導電性支持体とその周囲にゴムや発泡体等を含有する導電性弾性層、さらに、必要に応じて、導電性弾性層上に磨耗性向上や感光体表面の汚染防止のために設けられる導電性被覆層を有することが好ましい。
【００４２】
前記弾性層に用いられる弾性体としては、熱硬化性や熱可塑性樹脂、熱可塑性エラストマー及びゴム等の高分子化合物に、必要に応じて導電性付与剤やその他の添加剤を添加したものが挙げられる。前記高分子化合物としては、ポリスチレン、塩化ビニル樹脂、フェノール樹脂、エポキシ樹脂、ポリエステル、ポリプロピレン、ウレタン樹脂、シリコーン樹脂、アクリル樹脂、ポリビニルアルコール、ポリビニルブチラール及びエチレン−酢酸ビニル共重合体等が挙げられ、熱可塑性エラストマーとしては、オレフィン系熱可塑性エラストマー、ウレタン系熱可塑性エラストマー、スチレン系熱可塑性エラストマー、フッ素系熱可塑性エラストマー及びポリエステル系熱可塑性エラストマー等が挙げられ、更に、ゴムとしては、天然ゴム、イソプレンゴム、エチレンプロピレンゴム、ブチルゴム、ブタジエンゴム、ニトリルゴム、スチレンブタジエンゴム、クロロプレンゴム、ウレタンゴム、エピクロロヒドリンゴム、シリコンゴム及びフッ素ゴム等が挙げられる。
【００４３】
また、導電性被覆層としては、前記熱硬化性や熱可塑性樹脂、熱可塑性エラストマー及びゴム等の高分子化合物が用いられ、必要に応じて導電性付与剤を用いても良い。
【００４４】
導電性付与剤としては、カーボンブラック、グラファイト、酸化亜鉛、酸化錫及び酸化チタン等の金属酸化物やポリピロール及びポリアニリン等の導電性高分子が挙げられる。また、金属塩化合物等のイオン導電体を用いることも可能である。
【００４５】
帯電部材の体積抵抗率は、１０２〜１０１２Ωｃｍの範囲であることが好ましく、特には１０５〜１０１０Ωｃｍの範囲であることが好ましい。
【００４６】
【発明の実施の形態】
以下本発明を実施例により更に詳細に説明するが、本発明は特にこれらに限定するものではない。
【００４７】
（実施例１）
アルミニウム合金（ＪＩＳ規格６０６３）をポートポール押し出し法により、外径φ３０．１５ｍｍ、内径２８．０ｍｍのパイプ状に連続押し出しして、長さ２６０ｍｍに切断した。その後、施盤を用いて前記アルミニウム合金シリンダーの表面を粗面化した。得られた表面粗度は、中心線粗さ（Ｒａ）が０．２６μｍ、最大高さ（Ｒｍａｘ）が１．５３μｍであった。表面粗度は表面粗さ測定装置（小坂研究所製、サーフコーダーＳＥ−３３００）により測定した。切削条件は下記の通りである。
【００４８】
バイト：ニュウディー０．５Ｒ
主軸回転数：２０００ｒｐｍ
バイト送り速度：０．０６ｍｍ／ｒｅｖ
酸化チタン（チタン工業（株）製：ＳＴＴ−３００／一次粒径：０．０２μｍ）５重量部とメタノール／ｎ−ブタノール混合溶液（５／５）４５重量部を混合し、サンドミルにより１５時間分散した。前記酸化チタンの分散液を下記式で示される共重合ポリアミド（数平均分子量：２万６０００）５重量部をメタノール／ｎ−ブタノール混合溶液（５／５）４５重量部に溶解した溶液と混合した後、更にサンドミルで１０時間分散し、中間層の塗布液を調合した。固形分濃度は１０重量％に調整した。
【００４９】
前記中間層塗布液を前記アルミニウムシリンダー上に、浸漬塗布し、１００℃で２０分間乾燥することによって、膜厚１μｍの中間層を形成した。
【００５０】
次に、チタニルオキシフタロシアニン顔料５重量部を、シクロヘキサノン１００重量部中にサンドミルで２０時間分散した。前記分散液にブチラール樹脂（エスレックＢＬ−Ｓ、積水化学工業（株）製）２．５重量部をシクロヘキサノン２０重量部に溶解した溶液を加え、更に２時間分散した。この分散液に酢酸エチル１００重量部とシクロヘキサノン１００重量部を加えて希釈した溶液を前記中間層上に浸漬塗布し、８０℃で１０分間乾燥することによって、膜厚が０．２μｍの電荷発生層を形成した。
【００５１】
次に、下記式で示されるアリールアミン化合物５０重量部、及びポリカーボネート（ユーピロンＺ−２００、三菱瓦斯化学（株）製）５０重量部をモノクロルベンゼン４００重量部に溶解した溶液を前記電荷発生層上に浸漬塗布し、１２０℃で１時間乾燥することによって、膜厚が２０μｍの電荷輸送層を形成した。
【外３】
2004070143.tif 000003
【００５２】
前記電子写真感光体を接触帯電・反転現像方式のレーザープリンターＬＢＰ−１７６０を用いて評価した。評価環境は、常温常湿（２３℃、６０％Ｒｈ）、高温高湿（３２．５℃、８５％Ｒｈ）、低温低湿（１５℃、１０％Ｒｈ）で、各環境に４８時間放置した後、常温常湿下におけるベタ白画像とハーフトーン画像の評価及び暗部電位（Ｖｄ）と明部電位（Ｖｌ）を測定した。結果を表１及び表２に示す。
【００５３】
（実施例２）
アルミニウム合金（ＪＩＳ規格３００３）をポートポール押し出し法により、外径φ３０．１５ｍｍ、内径２８．０ｍｍのパイプ状に連続押し出しして、長さ２６０ｍｍに切断した。その後、湿式ホーニング装置を用いて湿式ホーニング処理を行い、前記アルミニウム合金シリンダーの表面を粗面化した。得られた表面粗度は中心線粗さ（Ｒａ）が０．１７μｍ、最大高さ（Ｒｍａｘ）が１．３１μｍであった。以下、実施例１と同様の方法で電子写真感光体を作製し、評価した。湿式ホーニング処理条件は、以下の通りである。結果を表１及び表２に示す。
研磨砥粒：アルミナビーズＣＢ−Ａ２０Ｓ（昭和タイタニウム社製）
懸濁媒体：水
アルミナビーズ／水＝１／１０（体積比）
シリンダー回転数：１００ｒｐｍ
エア吹き付け圧力：０．１ＭＰａ
ガン移動速度：０．８ｍ／分
ホーニング処理時間：２０秒
（実施例３）
アルミニウム合金（ＪＩＳ規格３００３）をポートポール押し出し法により、外径φ３０．１５ｍｍ、内径２８．０ｍｍのパイプ状に連続押し出しして、長さ２６０ｍｍに切断した。その後、センタレス加工により前記アルミニウム合金シリンダーの表面を粗面化した。得られた表面粗度は中心線粗さ（Ｒａ）が０．２５μｍ、最大高さ（Ｒｍａｘ）が２．１５μｍであった。以下、実施例１と同様の方法で電子写真感光体を作製し、評価した。センタレス加工は、インフィード方式の装置にて、粗さ８００メッシュの砥石を用いて、以下の条件で研磨を行った。結果を表１及び表２に示す。
【００５４】
粗研磨送り速度：０．００７６ｍｍ／秒
仕上げ研磨送り速度：０．００２２ｍｍ／秒
粗研磨代：０．１６ｍｍ
仕上げ研磨代：０．０２ｍｍ
研磨液：鉱物系オイル、１０℃
（実施例４）
中間層塗布液を以下の内容に代え、中間層の膜厚を０．８μｍにしたこと以外は実施例１と同様の方法で電子写真感光体を作製し、評価した。
【００５５】
アルミナ（テイカ（株）製：ＪＲ／一次粒径：０．３μｍ）５重量部とメタノール／ｎ−ブタノール混合溶液（５／５）４５重量部を混合し、サンドミルにより２０時間分散した。前記アルミナの分散液を式１で示される共重合ポリアミド５重量部をメタノール／ｎ−ブタノール混合溶液（５／５）４５重量部に溶解した溶液と混合した後、更にサンドミルで１０時間分散し、中間層の塗布液を調合した。固形分濃度は、１０重量％に調整した。結果を表１及び表２に示す。
【００５６】
（比較例１）
中間層塗布液を以下の内容に代えたこと以外は実施例１と同様の方法で電子写真感光体を作製し、評価した。
【００５７】
また、共重合ポリアミド樹脂を東レ（株）製アミランＣＭ８０００に代え、実施例１と同様の方法で中間層塗布液を調整した。結果は表１及び表２に示す。
【００５８】
（比較例２）
中間層の塗布液を以下の内容に代えたこと以外は実施例１と同様の方法で電子写真感光体を作製し、評価した。
【００５９】
酸化チタン（チタン工業（株）製：ＫＲ−３８０／一次粒径：０．３μｍ）５重量部とメタノール／ｎ−ブタノール混合溶液（５／５）４５重量部を混合し、サンドミルにより１０時間分散した。前記酸化チタンの分散液を式１で示される共重合ポリアミド５重量部をメタノール／ｎ−ブタノール混合溶液（５／５）４５重量部に溶解した溶液と混合した後、更にサンドミルで１０時間分散し、中間層の塗布液を調合した。固形分濃度は、１０重量％に調整した。結果を表１及び表２に示す。
【００６０】
特に、高温高湿（３２．５℃、８５％Ｒｈ）におけるベタ白画像に顕著なカブリが生じた。
【００６１】
（比較例３）
アルミニウム合金の表面粗度を中心線粗さ（Ｒａ）が０．０８μｍ、最大高さ（Ｒｍａｘ）が０．３８μｍに調節したこと以外は実施例１と同様の方法で電子写真感光体を作製し、評価した。結果は表１及び表２に示す。
【００６２】
（比較例４）
アルミニウム合金の表面粗度を中心線粗さ（Ｒａ）が０．３５μｍ、最大高さ（Ｒｍａｘ）が３．３６μｍに調節したこと以外は実施例２と同様の方法で電子写真感光体を作製し、評価した。結果は表１及び表２に示す。
【００６３】
（比較例５）
アルミニウム合金の表面粗度を中心線粗さ（Ｒａ）が０．２９μｍ、最大高さ（Ｒｍａｘ）が３．２０μｍに調節したこと以外は実施例３と同様の方法で電子写真感光体を作製し、評価した。結果は表１及び表２に示す。
【００６４】
【表１】
2004070143.tif 000004
【００６５】
【表２】
2004070143.tif 000005
【００６６】
【発明の効果】
以上のように、本発明によれば、接触帯電方式による帯電装置を用いても、低温低湿環境下から高温高湿環境下において、ベタ白画像における黒点やカブリ、ハーフトーン画像における干渉縞等の画像欠陥がなく、また、電位変動の小さな良好な特性の電子写真感光体が得られる。